ДЕКОРИРОВАННАЯ ЭМАЛИРОВАННАЯ ДЕТАЛЬ
DECORATED ENAMEL PART

Область техники, к которой относится изобретение
Изобретение относится к эмалированной детали для часового механизма или части ювелирного изделия, и в частности, к детали, содержащей декорирование.
Уровень техники
Из патента ЕР 1640822 известен способ изготовление циферблатов с высококачественным эмалированным покрытием, состоящим из керамической подложки и эмалированного слоя, позволяющий изготавливать подобные циферблаты в промышленных масштабах. Между тем, при этом также необходимо наносить указатели или градуировку такого же высокого качества. В настоящее время, например, нанесение декоративного оформления такой же степени визуализации, как и основное эмалированное покрытие циферблата или металлизированного высококачественного декоративного оформления не представляется возможным.
Раскрытие изобретения
Цель настоящего изобретения заключается в том, чтобы преодолеть все или часть вышеупомянутых недостатков, предложив эмалированные детали, такие, например, как циферблат, отличающиеся тем, что металлизированное или неметаллизированное декоративное оформление имеет, по существу, такую же степень визуализации, как и основное эмалированное покрытие детали.
Изобретение, таким образом, относится к эмалированной детали циферблата, содержащей керамическую подложку, покрытую первым слоем эмали для улучшения внешнего вида упомянутой детали, по меньшей мере еще одного, другого слоя эмали, частично нанесенного на первый слой эмали, отличающейся тем, что упомянутый по меньшей мере еще один, другой слой эмали по меньшей мере частично покрыт металлизированным слоем таким образом, чтобы упомянутое декоративное оформление обладало равномерной отражающей способностью, независимо от направления освещения.
Таким образом, понятно, что изобретение предпочтительно позволяет получать эмалированные детали циферблата, т.е. непосредственно сам циферблат или деталь, устанавливаемую на циферблате или часть аналогичную циферблату, причем металлизированное или частично металлизированное декоративное оформление, в целом, обладает равномерной визуализацией по сравнению с основной эмалированной деталью, т.е. высоким качеством.
Согласно другим предпочтительным признакам изобретения:
- упомянутый по меньшей мере еще один, другой слой полностью покрыт металлизированным слоем;
- упомянутый по меньшей мере еще один, другой слой имеет другой цвет и/или цвет, по существу, идентичный цвету первого эмалированного слоя;
- упомянутый по меньшей мере еще один, другой слой имеет переменную толщину для создания подцветки;
- упомянутое декоративное оформление образует по меньшей мере один буквенно-цифровой символ и/или рисунок.
Кроме этого, изобретение также относится к способу декорирования эмалированной детали циферблата, состоящему из следующих этапов:
a) получение подложки на основе керамики, видимая часть которой покрыта первым эмалированным слоем;
b) выборочное нанесение еще одного, другого слоя поверх первого эмалированного слоя для декоративного оформления упомянутой видимой поверхности.
отличающемуся тем, что он включает в себя следующий этап:
е') по меньшей мере частичное нанесение на упомянутый еще один, другой слой металлизированного слоя таким образом, чтобы упомянутое декоративное оформление обладало равномерной отражающей способностью, независимо от направления освещения.
Согласно другим предпочтительным признакам изобретения:
- упомянутый по меньшей мере еще один, другой слой имеет переменную толщины для создания подцветки;
- этап b) включает в себя фазу с): выборочное нанесение упомянутого декоративного оформления на упомянутый первый эмалированный слой при помощи слоя-прекурсора для создания упомянутого еще одного, другого эмалированного слоя, а также фазу d) нагрев детали для преобразования слоя-прекурсора в эмаль;
- в целях предотвращения повреждения упомянутого первого слоя во время каждого из этапов b), температура преобразования упомянутого еще одного, другого эмалированного слоя по меньшей мере на 100°С ниже температуры преобразования первого эмалированного слоя;
- фаза с) осуществляется при помощи тампопечати или трафаретной печати;
- упомянутый по меньшей мере еще один, другой слой отличается по цвету и/или имеет цвет, по существу, идентичный цвету первого эмалированного слоя;
- способ включает в себя заключительный этап е): полное покрытие упомянутого еще одного, другого эмалированного слоя металлизированным слоем таким образом, чтобы упомянутое декоративное оформление обладало равномерной отражающей способностью, независимо от направления освещения;
- способ включает в себя заключительный этап е'): частичное покрытие упомянутого еще одного, другого эмалированного слоя металлизированным слоем таким образом, чтобы упомянутое декоративное оформление обладало равномерной отражающей способностью, независимо от направления освещения и имело такую же структуру цвета, как и у еще одного, другого эмалированного слоя.
Краткое описание чертежей
Другие признаки и преимущества станут очевидны из последующего описания, предлагаемого исключительно в качестве иллюстративного, не ограничивающего примера, со ссылкой на прилагаемые чертежи, где:
на фиг.1 представлено схематическое изображение первого варианта осуществления изобретения;
на фиг.2 представлено схематическое изображение второго варианта осуществления изобретения;
на фиг.3 представлено схематическое изображение третьего варианта осуществления изобретения;
на фиг.4 представлено схематическое изображение четвертого варианта осуществления изобретения;
на фигурах с 5 по 7 схематически показаны основные этапы способа нанесения декоративного оформления по первому варианту осуществления изобретения;
на фиг.8 схематически показан необязательный заключительный этап способа нанесения декоративного оформления по второму варианту осуществления изобретения.
Осуществление изобретения
Изобретение направлено на эмалированную деталь часового механизма, такую как циферблат или заводная головка. Разумеется, настоящее изобретение не ограничено часовой отраслью. Возможны также и другие области применения, такие как, в частности, ювелирные украшения или драгоценные камни для запонок, сережек или подвесок.
Таким образом, на фиг.1 показан типовой часовой механизм 1 с циферблатом 3, содержащим наиболее часто встречаемые выемки. Циферблат 3, таким образом, состоит из основной поверхности Р, образующей наиболее широкую видимую часть.
Как видно из фиг.1, циферблат 3 может включать в себя закрепленный на поверхности Р круг 2 и/или второй дисплей 4, состоящий по меньшей мере из одного указателя и/или по меньшей мере одного буквенно-цифрового символа.
Циферблат 3 также может включать в себя второй дисплей 5, видимая поверхность которого находится в плоскости, расположенной над поверхностью Р, образуя таким образом поднятую область. Как вариант, циферблат 3 также может включать в себя второй дисплей 6, видимая поверхность которого находится в плоскости, расположенной под поверхностью Р, образуя таким образом пустотную область. Циферблат 3 также может включать в себя отверстие 7, т.е. отверстие в циферблате 3, через которое видна часть механизма 8, расположенная снизу циферблата 3, например фаза 11 луны, показанная на фиг.1.
Изобретение предпочтительно относится к декоративной эмалированной детали, включающей в себя единственную плоскость Р, т.е. имеющую единственную поверхность, которая может быть, а может и не быть плоской, либо имеющей несколько плоскостей. Согласно изобретению эмалированная деталь включает в себя керамическую подложку, покрытую первым эмалированным слоем для улучшения внешнего вида упомянутого циферблата. Разумеется, используемый здесь термин «эмалированный слой» подразумевает несколько слоев покрытий из одной и той же эмали толщиной от 0.1 мм до 0.4 мм, обеспечивающих требуемую насыщенность цвета.
Предпочтительно по первому варианту осуществления изобретения эмалированная деталь включает в себя по меньшей мере еще один, другой слой, частично закрывающий первый эмалированный слой, образуя таким образом декоративное покрытие с улучшенным внешним видом, аналогичное покрытию первого эмалированного слоя. Термин «по меньшей мере еще один, другой эмалированный слой» означает один или несколько слоев. Каждый слой может покрывать первый эмалированный слой и/или другой эмалированный слой, как это будет рассмотрено далее.
Таким образом, согласно изобретению предпочтительно каждый по меньшей мере еще один, другой слой может отличаться по цвету и/или иметь цвет, по существу, идентичный цвету первого эмалированного слоя. На самом деле, иногда желательно использовать «скрытые» отличительные признаки, т.е. которые трудно различить на первый взгляд. Это достигается за счет нанесения второго эмалированного слоя в виде отличительного признака 9, как это показано на фиг.1, по существу, такого же цвета, что и первое эмалированное покрытие. Отличительный признак 9 различим лишь при затемнении, создаваемом за счет направления света под малым углом.
Каждый по меньшей мере еще один, другой слой также может включать в себя слой другого цвета. Таким образом, первый вариант может предусматривать формирование всего декоративного оформления из единственного слоя второго эмалевого покрытия, резко контрастирующего с цветом первого эмалевого покрытия. В частности, такое же качество визуализации, как и у первого эмалированного слоя, достигается за счет того, что декоративное оформление резко контрастирует с первым эмалированным слоем, как это показано на примере часового круга 2 по фиг.1.
В качестве альтернативы подобному первому возможному варианту, части декоративного оформления могут иметь более толстый слой из второго эмалевого покрытия для создания подцветки. На самом деле, части декоративного оформления, имеющие второе эмалевое покрытие меньшей толщины, за счет прозрачности делают видимой часть цвета первого эмалевого покрытия, создавая эффект промежуточного цвета.
В частности, деталь 23 по фиг.3 образует звездную карту на эмалированном слое 25, расположенном поверх первого белого эмалированного слоя 24. Для отображения перехода цвета от светло-голубого к темно-голубому, в случае использования одного и того же типа эмалированного слоя 25, область 22 имеет меньшую толщину второго эмалированного покрытия 25, чем у остальной части декоративного оформления, проходящей от светло-голубой области 22 к остальной части темно-голубого декоративного покрытия.
Второй вариант может заключаться формировании нескольких слоев разного цвета для создания более рафинированного изображения, называемого «подцветкой». Второй вариант подобного декоративного оформления 2' по меньшей мере с одним слоем эмали промежуточного цвета показан на фиг.4. Затем подобный слой частично покрывается упомянутым вторым слоем эмали, который еще более контрастирует с цветом первой эмали. В частности, на первом слое из белой эмали 4' может создаваться полноразмерное оформление 2', которое покрывается промежуточным слоем 6' из серой эмали, а затем на наиболее широкие части декоративного оформления 2' наносится завершающий слой 8' из черной эмали.
По второму варианту осуществления изобретения упомянутый по меньшей мере еще один, другой слой предпочтительно полностью или частично покрывается металлизированным слоем таким образом, чтобы упомянутое декоративное оформление обладало равномерной отражающей способностью, независимо от направления освещения.
На самом деле, если металлизированный слой непосредственно формируется на эмалированной детали, то он не будет отражать свет, а будет отражать лишь свой цвет одним проблеском, а следовательно, ему присущи недостатки эмалированной детали, которая обладает хорошей визуализацией, но металлические части которой остаются темными, за исключением освещения под определенным углом.
Предпочтительно по второму варианту осуществления изобретения, после формирования толщины по первому варианту осуществления, поверх нее наносится металлизированный слой. На самом деле при формировании толщины декоративное оформление становится, по существу, выгнутым и после нанесения металлизированного слоя часть его цвета будет отражаться независимо от направления освещенности. Это позволяет добиться металлизированной визуализации такого же качества, как и для первой эмали.
Таким образом, по первому альтернативному варианту второго варианта осуществления металлизированный слой полностью покрывает второй эмалированный слой для получения полностью металлизированного декоративного оформления как, например, у часового круга 2 по фиг.1 или у созвездия 23 по фиг.3. Таким образом, разумеется, покрытие можно наносить либо полостью на всю поверхность, как, например, у луны 13 по фиг.2, либо наносить покрытие лишь на контуры, как, например, у звезд 15 по фиг.2, в центральной части которых покрытие отсутствует и виден первый эмалированный слой 12.
По второму альтернативному варианту второго варианта осуществления металлизированный слой, в частности, покрывает второй эмалированный слой, образуя, таким образом, декоративное покрытие, состоящее из металлизированной части и эмалированной части, отличающейся от первого эмалированного слоя, как, например, у луны 17 по фиг.2, на поверхности которого имеются отверстия в металлизированном слое, через которые виден второй эмалированный слой 14. Разумеется, покрытие также может наноситься на контуры, как, например, у звезд 19 по фиг.2, в центре которых покрытие отсутствует и виден второй эмалированный слой 16.
Таким образом, понятно, что изобретение предпочтительно позволяет получать эмалированные детали циферблата, т.е. непосредственно сам циферблат или деталь, устанавливаемую на циферблате или часть аналогичную циферблату, причем декоративное оформление, которое может быть или не быть металлизированным, в целом, обладает равномерной визуализацией по сравнению с основной эмалированной деталью, т.е. высоким качеством.
Изготовление эмалированной детали по изобретению станет более понятно со ссылкой на фигуры с 5 по 8. Способ по изобретению относится к декоративному оформлению эмалированной части циферблата, т.е. которая может использоваться в циферблате. На первом этапе а) по первому варианту осуществления способ заключается в формировании керамической подложки 31, видимая часть 32 которой покрывается первым эмалированным слоем 33. Как показано на фигурах 5 и 6, видимая поверхность 32 не обязательно является плоской и может также содержать верхнюю и/или нижнюю плоскости (не показаны), как это было рассмотрено выше.
Согласно изобретению после этого способ предусматривает осуществление одного или нескольких этапов b), заключающихся в выборочном формировании другого эмалированного слоя 35, 37, 39, 41, 43, 45 поверх первого эмалированного слоя 33 для формирования декоративного оформления на упомянутой видимой поверхности 32, как это показано на фиг.7. Таким образом, количество этапов b) зависит, как рассматривалось выше, от того, планируется ли наносить декоративное оформление на единственный эмалированный слой в виде слоев 45 или 43 одинаковой или разной толщины, таких как, например, «скрытый» отличительный признак 9 по фиг.1 или фоновое покрытие 25 звездной карты по фиг.3, планируется ли наносить несколько декоративных оформлений на единственный эмалированный слой 39 одинаковой и разной толщины, таких как, например, часовой круг 2 по фиг.2, планируется ли наносить декоративное оформление в виде нескольких различных эмалированных слоев 35, 41 одинаковой или разной толщины, таких как декоративное оформление 2' по фиг.4, или планируется ли наносить несколько декоративных оформлений в виде нескольких эмалированных слоев 37, 38, 41, 43, 45, которые могут быть, а могут и не быть разной толщины, как, например, деталь 11, используемая для отображения фаз луны.
Предпочтительно согласно изобретению каждый этап b) включает в себя первую фазу с), заключающуюся в выборочном нанесении декоративного оформления 35, 37, 39, 43, 45 на упомянутый первый эмалированный слой 33 или декоративного оформления 41 на другой эмалированный слой 35 с использованием раствора-прекурсора для создания будущего эмалированного слоя, а затем вторую фазу d), заключающуюся в нагревании детали с целью преобразования раствора-прекурсора в эмаль. Согласно изобретению раствор-прекурсор состоит из частиц, содержащих эмалевый порошок и пигменты для последующего окрашивания, находящиеся во взвешенном состоянии в растворе, таком как масло.
Кроме этого, температура преобразования на фазе d) для каждого дополнительного эмалированного слоя 37, 39, 41, 43, 45 предпочтительно на 100°С ниже температуры преобразования первого эмалированного слоя 33 в целях предотвращения повреждения упомянутого первого эмалированного слоя 33 во время каждого этапа b). Для этого можно использовать, например «низкотемпературные» эмали для декоративного оформления слоев 35, 37, 39, 41, 43, 45, а также «высокотемпературные» эмали для первого слоя 33. Например, «низкотемпературная» эмаль может вступать в реакцию и остекловываться при температуре примерно в 600°С, тогда как «высокотемпературная» эмаль - при температуре около 1000°С. Подобная температурная разница, которая должна быть более 100°С, выбирается таким образом, чтобы во время нагрева «низкотемпературной» эмали структура «высокотемпературной» эмали не подвергалась воздействию или подвергалась незначительному воздействию.
Таким образом, понятно, что в зависимости от количества дополнительных эмалированных слоев 37, 39, 41, 43, 45, добавляемых к первому слою 33, желательно подбирать температурные характеристики каждой эмали или осуществлять каждый последующий этап b) от максимальной температуры преобразования к минимальной. Это позволяет предотвратить ослабление и/или повреждение эмалированных слоев. Например, предпочтительно использовать эмаль 41, которая остекловывается при более низкой температуре, чем эмаль 35, которая в свою очередь остекловывается при более низкой температуре, чем эмаль 33.
Для достаточно точного нанесения окраски с максимальной контрастностью, фаза с) предпочтительно осуществляется при помощи тампопечати или трафаретной печати, что позволяет четко формировать края слоев 35, 37, 39, 41, 43, 45, которые могут отличаться, а могут и не отличаться по цвету от первого эмалированного слоя 33.
По второму варианту осуществления после этапов а) и по меньшей мере одного этапа b) по первому варианту осуществления, способ включает в себя заключительный этап е), предусматривающий полное покрытие упомянутого еще одного, другого слоя 39 металлизированным слоем 38 для формирования, например, луны 13, звезд 15 либо созвездий 23 или этап е'), предусматривающий лишь частичное нанесение на упомянутый еще один, другой эмалированный слой 37 металлизированного слоя 36 для формирования луны 17 с перфорированной поверхностью 14 или звезд 19, в центрах 16 которых покрытие отсутствует.
Предпочтительно по изобретению этап е) или е') включает в себя первую фазу f), предусматривающую нанесение покрытия на декоративное оформление, либо лишь на часть его с использованием коллоидного раствора, состоящего из растворителя и металлического порошка в виде суспензии, а после этого вторую фазу g), предусматривающую нагрев детали для испарения растворителя и формирования однородного металлизированного слоя. В соответствии с изобретением металлизированный порошок может быть приготовлен на основе металла, такого как золото или платина.
Разумеется, изобретение не ограничено изображенными примерами и допускает различные модификации и изменения, очевидные специалистам в данной области техники. В частности, понятно, что форма и размеры декоративного оформления могут быть абсолютно разными, что никоим образом не влияет на способ изготовления.
Кроме этого, как отмечалось выше, изобретение не ограничено часовой отраслью и может также применяться для декорирования любых эмалированных деталей, используемых в циферблатах, таких как, включая, но, не ограничиваясь, декоративный диск, устанавливаемый в запонках, серьгах или подвесках.
Наконец, очевидно, что последний слой может наноситься при помощи обычной тампопечати. Например, если этап е) осуществляется вместо этапа е'), то подобный заключительный этап тампопечати, например, может использоваться для вырисовывания лица на луне 13.